(57)【要約】　　　（修正有）【課題】準備された歯の歯科用ポストホールにポストを、または、準備された歯にクラウンまたはブリッジを留める方法、およびそれらの接着剤の提供。【解決手段】非混合２構成要素自己硬化セメントを使用し、第１の構成要素はマイクロサイズアプリケータで添加されて、ポストホール、クラウンまたはブリッジの内側表面を塗布し、第２の構成要素はその後、塗布されたポストホールに、または、クラウンまたはブリッジを受け取る歯の表面に入れられ、それによって、ポスト、クラウンまたはブリッジは準備された歯に嵌合する。構成要素の一方は第３芳香族アミンも含み、構成要素の他方は有機過酸化物を含む。構成要素の少なくとも一方または両方が、メタクリル酸ヒドロキシエチルまたはメタクリル酸ヒドロキシプロピルまたは他の親水性モノマーを含んでもよい。増粘剤、増量剤、フッ化物塩及び重合阻害剤等の他の添加剤も含まれてもよい。【選択図】　なし【特許請求の範囲】
【請求項１】
歯科用ポストを歯に配置する方法であって、
修復すべき歯にポストホールを形成するステップと、
前記ポストホールの内部表面に非混合２構成要素自己硬化セメントの第１の構成要素を塗布するステップと、
非混合２構成要素自己硬化セメントの第２の構成要素を前記塗布されたポストホール内に入れるステップと、
前記セメント構成要素が定着する前に前記ポストホールに歯科用ポストを挿入し、それによって、前記第１及び第２の構成要素が定着して前記歯科用ポストを前記ポストホール内にしっかりと留めるステップと、
を含む方法。
【請求項２】
前記ポストホールの前記内部表面を塗布するステップの前に、前記ポストホールをリン酸で状態調整し、その後、前記ポストホールを洗浄し乾燥するステップを含む請求項１記載の方法。
【請求項３】
前記第１の構成要素を前記ポストホールの前記内部表面にマイクロブラシアプリケータで塗布するステップを含む請求項１記載の方法。
【請求項４】
前記第２の構成要素を前記塗布されたポストホール内にシリンジ注入するステップを含む請求項１記載の方法。
【請求項５】
非混合２構成要素自己硬化歯科用セメントであって、
第１及び第２の構成要素を具備し、
前記構成要素の各々はメタクリル酸樹脂を含み、
前記構成要素の一方は第３芳香族アミンを含み、
前記構成要素の他方は有機過酸化物を含む非混合２構成要素自己硬化歯科用セメント。
【請求項６】
前記有機過酸化物は過酸化ベンゾイルを含む請求項５記載の非混合２構成要素自己硬化歯科用セメント。
【請求項７】
前記構成要素の少なくとも一方は親水性モノマーを含む請求項５記載の非混合２構成要素自己硬化歯科用セメント。
【請求項８】
前記構成要素の両方が親水性モノマーを含む請求項５記載の非混合２構成要素自己硬化歯科用セメント。
【請求項９】
前記親水性モノマーは、メタクリル酸ヒドロキシエチル及びメタクリル酸ヒドロキシプロピルからなる群から選択される請求項７記載の非混合２構成要素自己硬化歯科用セメント。
【請求項１０】
前記構成要素の各々は増量剤を含む請求項５記載の非混合２構成要素自己硬化歯科用セメント。
【請求項１１】
前記増量剤は、ガラス、石英、酸化ジルコニウム、シリカ、酸化アルミニウム、ポリエチレン、硫酸バリウム、硫酸カルシウム、酸化チタン、リン酸カルシウム、ケイ酸カルシウム（ウォラストナイト）、珪藻土、及び、ベントナイトからなる群から選択される請求項１０記載の非混合２構成要素自己硬化歯科用セメント。
【請求項１２】
前記増量剤は、０．０５ミクロン〜７０ミクロンの範囲の粒子サイズを有する請求項１１記載の非混合２構成要素自己硬化歯科用セメント。
【請求項１３】
前記構成要素の少なくとも一方は、フッ化ナトリウム、フッ化第一スズ、モノフルオロリン酸ナトリウム、及び、ヘキサフルオロケイ酸亜鉛からなる群から選択されるフッ化塩を含む請求項５記載の非混合２構成要素自己硬化歯科用セメント。
【請求項１４】
前記構成要素の少なくとも一方は、重合阻害剤を含む請求項５記載の非混合２構成要素自己硬化歯科用セメント。
【請求項１５】
前記重合阻害剤は、第３ブチロヒドロイトルエン（ＢＨＴ）、ヒドロキノン（ＨＱ）及びメチルヒドロキノン（ＭＥＨＱ）からなる群から選択される請求項１４記載の非混合２構成要素自己硬化歯科用セメント。
【請求項１６】
前記メタクリル酸樹脂は、ジメタクリル酸ビスフェノールＡのジグリシジルエーテル（業界では一般にビスＧＭＡとして知られている）；ジメタクリル酸アルキレングリコール、たとえば、エチレン、ジエチレン、トリエチレン及びポリエチレングリコール、トリメタクリル酸トリメチロロプロパン；メタクリル酸ヒドロキシエチル；メタクリル酸ヒドロキシプロピル；メタクリル酸テトラヒドロフルフリル；ジメタクリル酸ビスフェノールＡ；ジメタクリル酸７、７、９−トリメチロー４、１３ジオクソ−３、４−ジオクサ−５ジアザヘキサデカン−１、６ジオール（業界ではジメタクリル酸ジウレタンとして知られている）、ジメタクリル酸ヘキサンジオール及びジメタクリル酸シクロヘキサンジオールからなる群から選択される請求項５記載の非混合２構成要素自己硬化歯科用セメント。
【請求項１７】
前記メタクリル酸樹脂は、前記歯科用セメントの２０〜９８重量％を含む請求項１６記載の非混合２構成要素自己硬化歯科用セメント。
【請求項１８】
前記第３芳香族アミンは、Ｎ、Ｎビス（２−ヒドロキシエチロ）−ｐ−トルイジン；Ｎ、Ｎビス（２−ヒドロキシプロピロ）、−ｐトルイジン；Ｎ、Ｎジメチロ−ｐ−トルイジン；Ｎ、Ｎ−ジエチロ−ｐ−トルイジンからなる群から選択される請求項５記載の非混合２構成要素自己硬化歯科用セメント。
【請求項１９】
増粘剤を含む請求項５記載の非混合２構成要素自己硬化歯科用セメント。
【請求項２０】
前記増粘剤は、分子量約２００、０００のポリアクリル酸、及び、メタクリル酸ポリブテン及びメタクリル酸ポリＣ１−Ｃ３アルキル等のポリアルキレンからなる群から選択される請求項１９記載の非混合２構成要素自己硬化歯科用セメント。
【請求項２１】
準備された歯に形成されたポストホールに歯科用ポストを設定する方法であって、
２構成要素非混合自己硬化セメントを使用するステップであって、前記構成要素の各々は、重合可能なメタクリル酸樹脂母材を含み、
前記構成要素の一方は第３芳香族アミンを含み、
前記構成要素の他方は有機過酸化物を含むステップと、
歯科用ポストの表面に前記構成要素の一方を塗布し、前記ポストホールに前記構成要素の他方を入れるステップと、
前記構成要素の前記他方を含む前記ポストホール内に前記塗布された歯科用ポストを挿入し、それによって、前記それぞれの構成要素が定着して前記歯科用ポストを前記ポストホール内にしっかりと留めるステップと、
を含む方法。
【請求項２２】
前記樹脂混合物はビスＧＭＡを７０％まで含む請求項２１記載の方法。
【請求項２３】
前記樹脂混合物は、メタクリル酸ヒドロキシエチル及びメタクリル酸ヒドロキシプロピルからなる群から選択されるメタクリル酸ヒドロキシアルキルを４０％まで含む請求項２１記載の方法。
【請求項２４】
歯科補綴物を歯に配置する方法であって、
修復すべき歯を準備するステップと、
前記準備された歯に留めるべき補綴物を準備するステップと、
前記準備された歯を受け取る前記補綴物の表面に、２構成要素非混合自己硬化セメントの一方の構成要素を塗布するステップと、
前記補綴物を受け取るために準備された歯の表面に、２構成要素非混合自己硬化セメントの他方の構成要素を塗布するステップと、
前記補綴物の前記塗布された部分を前記準備された歯の前記コーティング部分にしっかり接触させ、それによって、接触した前記第１及び第２の構成要素の相互作用が前記構成要素を定着させ、前記補綴物を前記準備された歯にしっかり留めるステップと、
を含む方法。
【請求項２５】
前記構成要素の各々はメタクリル酸樹脂を含み、
前記構成要素の一方は第３芳香族アミンを含み、
前記構成要素の他方は有機過酸化物を含む請求項２４記載の方法。
【請求項２６】
前記構成要素の少なくとも一方は親水性モノマーを含む請求項２４記載の方法。
【請求項２７】
前記構成要素の一方は中程度の粘性の液体を含み、前記構成要素の他方は軽く充填されたペーストを具備する請求項２４記載の方法。
【請求項２８】
前記構成要素の各々は２０〜９８重量％の範囲のメタクリル酸樹脂を含み、
前記構成要素の一方は１〜１２重量％の第３芳香族アミンを含み、
前記構成要素の他方は０．３〜５重量％の有機過酸化物を含む請求項２７記載の方法。
【請求項２９】
前記構成要素の少なくとも一方は少なくとも１〜２５重量％の親水性モノマーを含む請求項２８記載の方法。
【請求項３０】
前記構成要素の少なくとも一方は０．１〜０．５重量％の剥離可能なフッ化物を含む請求項２８記載の方法。
【請求項３１】
前記剥離可能なフッ化物はフッ化ナトリウムを含み、
前記フッ化ナトリウムは前記軽く充填されたペースト構成要素内に組み込まれる請求項３０記載の方法。
【請求項３２】
歯科補綴物を準備された歯に留める方法であって、
前記歯科補綴物と前記準備された歯との接触表面に、２構成要素非混合自己硬化セメントの一方の構成要素を塗布するステップと、
前記塗布された接触表面の一方に他方の構成要素の層を配置するステップと、前記補綴物の前記塗布された接触表面を、前記歯の前記塗布された接触表面にしっかり接触させるステップと、
を含む方法。
【発明の詳細な説明】
【０００１】
【発明の属する技術分野】
本発明は、準備された歯に歯科用ポストまたはクラウンを固定するための接触硬化セメント、及び、準備された歯に歯科用ポストまたはクラウンを留める方法、に関する。より具体的には、「非混合」２部分自己硬化歯科用セメント及び準備された歯に歯科用ポストまたはクラウンを即座に簡単に配置する方法に関する。
【０００２】
【従来の技術】
セメントは、歯科では、クラウン及びブリッジ等の歯科補綴物、ポスト、及び、歯への他の様々な器具を取り付けることを含む様々な目的のために長い間、使用されてきている。主に歯のエナメル部分にセメントづけされるかまたは結合される歯列矯正用バンド、ブレスまたはブラケット等の歯列矯正器具とは異なり、クラウン、ブリッジ及び歯科用ポストは、主に歯の象牙質部分にセメントづけされる必要がある。象牙質部分への結合またはセメントづけは、歯のエナメルへ結合またはセメントづけするのとは異なる問題を呈する。修復されるべき歯に形成されたポストホールに歯科用ポストをセメントづけするのに関しては、そのようなポストホールは一般に拡大した根管であるため、問題はさらに悪化する。
【０００３】
セメントづけされたポストは、比較的大きな力に耐える必要がある。ポストホールを準備するための公知の手順は、機械的インターロックによってポスト保持を増大するのに利用可能な選択肢を制限する。したがって、ポスト保持は、主に、摩擦及び／または接着力によって達成されなければならない。
【０００４】
従来、適切な先行技術のセメント選択は、添加する直前に混合する必要がある自己硬化２部分セメントに厳しく制限されていた。２部分自己硬化セメントを使用するのにかかわる問題は、定着する前に材料を配置するための作業時間の量を制限する２つの構成要素の完全な混合を必要とした。さらに、歯科医は、硬化したセメントの定着特徴及び特性の適切な再現性を確実にするために、混合されるべき２つの構成要素の間の比率を正確に決定しなければならず、それは、達成するのが困難であることが多い。混合物を形成する構成要素の一方または両方が少なすぎるかまたは多すぎると、硬化時間、化学特性及び／または硬化したセメントの強度に悪影響を与えることがある。公知の光硬化セメントまたは材料は、事実上制限のない作業時間という便宜を与えるが、修復された歯に与えられる比較的大きな力に抵抗するのに十分強いポストまたはクラウン保持を達成するのに必要な硬化必要条件である光透過及び関連深さが不十分であるため、歯科用ポストをポストホールにセメントづけするには、またはクラウンを歯に入れるのには、適切ではない。
【０００５】
歯冠構造物の交換または再建を行うために歯科用ポストを配置するための先行技術の公知の方法は、一般に、歯にポストホールを準備した後に自己硬化セメントの２つの構成要素を混合する必要があった。２つの構成要素を混合した後に、混合物は、何らかの手段によって歯に加えられなければならなかった。混合されたセメントの性質によって、ポストをポストホールに挿入する前に、ポストホール及び／またはポストに手で入れるかまたはシリンジ注入することができる。セメントは、混合後に自己硬化したため、ポストをポストホールに入れセメントが定着する前に過剰分を除去する時間が最重要であった。自己硬化樹脂セメントの場合には大半が、自己硬化セメント構成要素が混合され入れられる前に、エッチングし、且つ／または、結合剤をポストホール内に添加する追加ステップを必要とした。したがって、エッチングし、且つ／または、調整品の壁を適切な結合剤で覆う追加ステップが必要であった。バンド、ブラケット及びブレス等の歯列矯正器具を歯のエナメル部分にセメントづけするかまたは結合するのに使用される従来の樹脂セメントは、歯科用ポストを歯の象牙質部分にセメントづけするのにもっとも適しているわけではない。
【０００６】
【発明が解決しようとする課題】
本発明の目的は、接触すると定着し、使用する前に２つの構成要素の部分を予め混合する必要がない２部分自己硬化歯科用セメントを提供することである。
【０００７】
別の目的は、簡単で都合が良く効率的なやり方で歯科用ポストを歯のポストホールに配置する方法を提供することである。
【０００８】
別の目的は、エッチング及び／または特別な結合剤が必要ではない２部分自己硬化歯科用セメントを提供することである。
【０００９】
別の目的は、修復された歯にかかる力に抵抗するためにポストがしっかり定着した結果、最短時間で歯科用ポストを歯のポストホールに入れる方法を提供することである。
【００１０】
別の目的は、セメント構成要素の少なくとも一方が、空隙の形成を最小限にするためにシリンジ注入技術によってその構成要素を入れるために、予め満たされたカプセルまたはシリンジで供給されてもよいことを提供することである。
【００１１】
別の目的は、接触時にセメントが全体重合するのを確実にする処方を有する歯科用自己硬化セメントを提供することである。
【００１２】
別の目的は、オペレータのミスの可能性を事実上排除し、硬化時間及び保持強度の一貫性を確実にする歯科用自己硬化セメントを提供することである。
【００１３】
別の目的は、湿分耐性のある歯科用自己硬化セメントを提供することである。
【００１４】
別の目的は、変位した過剰分がより緩徐な速度で硬化するためセメントの過剰分がより容易に動くことができる歯科用自己硬化セメントを提供することである。
【００１５】
別の目的は、優良な接着または保持特徴を有する非混合２構成要素自己硬化セメントを提供することである。
【００１６】
別の目的は、クラウン及びブリッジをセメントづけするために非混合２構成要素自己硬化セメントを使用することである。
【００１７】
【課題を解決するための手段】
前述の目的、特徴及び利点は、容易に明らかになるが、歯科用ポスト、ブリッジまたはクラウンまたは他の歯科補綴物を修復すべき歯構造物に取り付ける改良された方法によって得られる。この方法は、補綴物、たとえば、歯科用ポスト、クラウンまたはブリッジを通常のやり方で受け取るために歯を準備するステップを含む。所望により、ポストホールがドリル開けされるかまたは歯が慣例のやり方で準備された後に、リン酸の溶液を使用して準備された歯を状態調整してもよく、これは次いで洗浄され乾燥されてもよい。クエン酸、酒石酸、ポリアクリル酸、タンニン酸、ＥＴＤＴＡ及びその塩、次亜塩素酸ナトリウム等の他の象牙質状態調整剤を使用してもよいことが理解される。
【００１８】
本発明にしたがって、２部分セメントの第１の構成要素、すなわち、液体の形態である親水性下塗り剤が、ポストホールの内側表面に塗布される。下塗り剤は任意にポスト自体の表面に塗布されてもよい。自己硬化セメントの第２の構成要素は、ペーストの形態であり、好ましくはシリンジ注入技術によって、ポストホール内に注入される。ポストは次いでポストホール内に挿入され、それによって、ペーストが液体セメント構成要素にしっかり接触する結果として、ポストが適所にセメントづけされる。およそ数分の間に、たとえば１〜５分間に、ポストはしっかり保持され、そのためポストをホールから捩ったり引き抜いたりすることはできない。いずれの余剰セメントは、構成要素がしっかり接触するときよりもかなり緩徐な速度で硬化する傾向があるため、容易に除去することができる。
【００１９】
この方法を実践するための好適な自己硬化セメントは、物理的形態及び化学組成が異なってもよい非混合２構成要素セメントである。両方の構成要素は、好ましくは、中程度に粘性のある粘度であり、中程度に粘性のある液体または軽く充填されたペーストの物理的形態であるべきである。それぞれの構成要素の配合物は、２０〜９８重量％の、好ましくは４０〜９５重量％のオーダーのメタクリル酸樹脂を含むべきである。構成要素の一方は、１〜１２重量％の、好ましくは１．８〜８重量％の範囲の第３芳香族アミンも含むべきであり、一方、他方の構成要素は０．３〜５重量％の有機過酸化物、もっとも好ましくは過酸化ベンゾイルを含むべきである。
【００２０】
任意に、それぞれの構成要素は、樹脂母材に溶解可能な有機増粘剤、無機または有機の増量剤、及び、ポスト保持または、歯の構造物の強化または保護を高めるか、且つ／または、取扱特徴を高めるように機能する他の添加剤を含んでもよい。構成要素の少なくとも一方の配合物は、少なくとも１〜２５重量％の親水性モノマー、たとえばメタクリル酸ヒドロキシエチルまたはヒドロキシプロピルを含むべきであり、これは、良好な残余湿分耐性及び改良された接着品質を確実にするために望ましい。
【００２１】
配合物は、いずれかの構成要素に、歯の健康にまたは配合物の安定性に有益な効果を与える他の添加剤、たとえば、虫歯への抵抗を高めるための様々なフッ化化合物を含んでもよい。また、劣悪な保管状態に対するセメントの抵抗を高める重合阻害剤等の他の種類の添加剤が組み込まれてもよい。
【００２２】
他の特徴及び利点は、下記の詳細な説明から容易に明らかになる。
【００２３】
【発明の実施の形態】
図面を参照すると、本発明にしたがって歯科用ポストを準備された歯に配置する方法を実践する様々なステップが例示される。図１は、中にポストホール１１を形成した歯１０の断面図を例示する。ポストホール１１は、従来の方法で準備されるかまたは形成されることが理解される。一般に、これは単に、歯の象牙質部分を通って延在する歯の根管の拡大部を具備してもよい。ポストホール１１がドリル開けされるかまたは形成された後に、いずれの自由な残滓を除去するために適切な状態調製剤できれいにされ、これは次いで水で洗い流され乾燥される。そのようなクリーニング剤は、リン酸の溶液、ＥＤＴＡ、アルコールまたは他の適切な象牙質クリーニング剤を含んでもよい。
【００２４】
ポストホール１１の内側表面は、次いで親水性下塗り剤１２が塗布され、これは、後述されるように、セメントの第１の構成要素を具備する。親水性下塗り剤１２は、中程度に粘性のある液体の形態であるため、参照によって本願に組み込まれる米国特許第６，１８６，７９２号Ｂ１及び第６，０４９，９３４号に開示された種類のマイクロブラシ１４によって、または、下塗り剤１２をポストホール１１に入れることができる他のいずれのマイクロサイズのアプリケータによって、下塗り剤１２が添加されることが好ましい。同様に、他の方法を使用して、ポストホールの内側表面を塗布してもよい。
【００２５】
図３に示されるように、歯科用ポスト１３の外側表面にも、マイクロブラシ１４によって親水性下塗り剤構成要素１２の層が塗布されてもよい。
【００２６】
図２に示されるように、親水性下塗り剤１２をポストホール１１の内側表面に入れるとすぐに、セメントの第２の構成要素１５がポストホール１１に入れられる。図４に最良に示されるように、セメントの第２の構成要素１５は、米国特許第５，０５２，９２７号に開示された種類の針先端カプセル１７を使用して、米国特許第３，５８１，３９９号、第４，１９８，７５６号及び第５，０８３，９２１号に開示された種類のセントリックス型シリンジ１６によってポストホールに入れられることが好ましく、これらのすべての特許は、参照によって本願に組み込まれる。セメントの第２の構成要素１５をポストホール１１内に注入するために他のいずれの適切な装置を使用してもよいことが理解される。ポストホール内へシリンジ注入される第２の構成要素１５の量は、ポスト１３の挿入時に変位されるときには、ポスト１３とポストホール１１の内壁との間のいずれの残りの空間を占有するように、十分でなければならない。
【００２７】
第１及び第２の構成要素１２及び１５がポストホール１１内にそのように入れられると、ポスト１３は次いで、図５に見られるように、セメントの構成要素が定着することができる前に、ポストホール内に即座に設定される。ポスト１３を配置するや否や、構成要素１２及び１５は、即座に何分かで定着する。たとえば、１〜５分内に、ポスト１３はしっかりセメントづけされ、適所に固定される。
【００２８】
あるいは、準備された歯のポストホール１１にポスト１３を配置する方法は、ポスト１３の表面に構成要素の一方を塗布し、ポストホール１１を他方の構成要素で塗布することによって、実行することができる。塗布されたポスト１３を塗布されたポストホール内に挿入するや否や、それぞれの構成要素は、接触するとすぐに定着し、ポスト１３をポストホール１１内にしっかり保持するかまたは留める。
【００２９】
本発明によると、使用前に２つの構成要素１２及び１５を予め混合する必要がないことが注記される。結果として、ポスト１３は最短時間で最小努力で配置され定着することができる。下記に述べられるように、セメント配合物は、親水性モノマーを含み、これは、その残留湿分耐性及び象牙質に対する改良された接着特性のため、セメントを特に望ましくする。
【００３０】
所望の方法を実践するための好適なセメントは、使用前に予め混合する必要がない２つの構成要素を含む。この２つの構成要素は、その物理的形態及び基本的化学組成が異なる。両方の構成要素は、好ましくは中程度に粘性のある粘度であり、中程度に粘性のある液体または軽く充填されたペーストの物理的形態であるべきである。
【００３１】
一般に、セメント配合物は、２０〜９８重量％の、好ましくは４０〜９５重量％の、メタクリル酸樹脂を含み、１〜１２重量％の、好ましくは２．５〜８重量％の、第３芳香族アミンが構成要素の一方に組み込まれ、他方の構成要素は０．３〜５重量％の有機過酸化物、好ましくは過酸化ベンゾイルを含む。任意に、セメント配合物は、樹脂母材に溶解可能な有機増粘剤、無機または有機の増量剤、及び、向上したポストの保持、歯の強度または保護、及び／または、向上した取扱特徴を提供するように機能する他の添加剤も含んでもよい。
【００３２】
本発明のセメントの配合物に使用される適切な樹脂の例として、ジメタクリル酸ビスフェノールＡのジグリシジルエーテル（業界では一般にビスＧＭＡとして知られている）；ジメタクリル酸アルキレングリコール、たとえば、トリメタクリル酸エチレン、ジエチレン、トリエチレン及びポリエチレングリコール、トリメタクリル酸トリメチロロプロパン；メタクリル酸ヒドロキシエチル；メタクリル酸ヒドロキシプロピル；メタクリル酸テトラヒドロフルフリル；ジメタクリル酸ビスフェノールＡ；ジメタクリル酸７、７、９−トリメチロー４、１３ジオクソ−３、４−ジオクサ−５ジアザヘキサデカン−１、６ジオール（業界ではジメタクリル酸ジウレタンとして知られている）、ジメタクリル酸ヘキサンジオール及びジメタクリル酸シクロヘキサンジオールが挙げられる。
【００３３】
第３芳香族アミンは、重合活性剤として作用し、Ｎ、Ｎビス（２−ヒドロキシエチロ）−ｐ−トルイジン；Ｎ、Ｎビス（２−ヒドロキシプロピロ）、−ｐトルイジン；Ｎ、Ｎジメチロ−ｐ−トルイジン；Ｎ、Ｎ−ジエチロ−ｐ−トルイジン及び類似化合物を含む。
【００３４】
本発明のセメントの配合物は好ましくは、親水性モノマー、たとえばメタクリル酸ヒドロキシエチルまたはヒドロキシプロピルを、１〜２５重量％の範囲、好ましくは少なくとも１０重量％含む。これらのモノマーは、その残留湿分耐性及び接着特徴のため特に望ましい。
【００３５】
本発明のセメントのセメント配合物に使用される望ましい増粘剤は、分子量約２００、０００のポリアクリル酸、及び、メタクリル酸ポリブテン及びメタクリル酸ポリＣ１−Ｃ３アルキル等のポリアルキレンを含む。
【００３６】
本発明のセメントのいずれかの構成要素に使用するのに適切な増量剤は、様々な種類のガラス、石英、酸化ジルコニウム、シリカ、酸化アルミニウム、ポリエチレン、硫酸バリウム、硫酸カルシウム、酸化チタン、リン酸カルシウム、ケイ酸カルシウム（ウォラストナイト）、珪藻土、及び、ベントナイトを含んでもよい。増量剤の粒子サイズは、０．０５ミクロン〜７０ミクロンの範囲でなければならない。
【００３７】
本発明のセメントは、その部分のいずれかに、歯の健康にまたは配合物の安定性に有益な効果を与えることができる添加剤を含んでもよい。そのような添加剤として、虫歯に抵抗するように機能するフッ化塩たとえばフッ化ナトリウム、フッ化第一スズ、モノフルオロリン酸ナトリウム、または、ヘキサフルオロケイ酸亜鉛が挙げられる。他の種類の添加剤として、劣悪な保管状態に対するセメントの抵抗を高めるように機能する重合阻害剤、たとえば、第３ブチロヒドロイトルエン（ＢＨＴ）、ヒドロキノン（ＨＱ）及びメチルヒドロキノン（ＭＥＨＱ）が挙げられる。
【００３８】
下記の実施例は、本発明の好適な形態のいくつかを例示し、本発明が例示される実施態様に限定されるべきではないことが理解される。
【００３９】
（実施例１）
成分　第１の構成要素　　　　　　　　　　　　　　　　　　重量％
ビスＧＭＡ　　　　　　　　　　　　　　　　　　　　　　５０
ジメタクリル酸トリエチレングリコール　　　　　　　　　３８
Ｎ、Ｎビス（２−ヒドロキシエチロ）−ｐ−トルイジン　　１．８
シリカ　　　　　　　　　　　　　　　　　　　　　　　　３．２
メタクリル酸ヒドロキシエチル　　　　　　　　　　　　　７
成分　第２の構成要素　　　　　　　　　　　　　　　　　　重量％
ビスＧＭＡ　　　　　　　　　　　　　　　　　　　　　　３４
ジメタクリル酸トリエチレングリコール　　　　　　　　　２０
粉末石英　　　　　　　　　　　　　　　　　　　　　　　４０
過酸化ベンゾイル　　　　　　　　　　　　　　　　　　　１．０
メタクリル酸ヒドロキシエチル　　　　　　　　　　　　　５
【００４０】
各構成要素は別個に包装され、そのため、上述のように、第１の構成要素は最初に、適切に準備されたポストホールの内壁に塗布され、第２の構成要素は次いで、ポストホール内に好ましくはシリンジによって注入され、そのため、２つの構成要素を混合する要がないことが理解される。ポストは、次いで即座に、セメントが定着する前に、ポストホール内に挿入される。セメントは、接触すると何分かで自己硬化し、ポストはしっかりと留められ、そのため、捩れたり、ポストホールから引かれたりすることはできない。
【００４１】
（実施例２）
セメントは下記のように配合された。
【００４２】
成分　第１の構成要素　　　　　　　　　　　　　　　　　重量％
エトキシ化ジメタクリル酸ビスフェノールＡ　　　　　　２０
メタクリル酸テトラヒドロフルフリル　　　　　　　　　６．５
ジメタクリル酸エチレングリコール　　　　　　　　　　２０
メタクリル酸ヒドロキシプロピル　　　　　　　　　　　１９
メタクリル酸ポリエチル　　　　　　　　　　　　　　　３０
ジメチロ−ｐ−トルイジン　　　　　　　　　　　　　　２．５
シリカ　　　　　　　　　　　　　　　　　　　　　　　２．０
成分　第２の構成要素　　　　　　　　　　　　　　　　　重量％
（実施例１と同一）
【００４３】
実施例２の配合物を添加する技術は、上述のものと同一であるが、ポストホールをセメントづけする前に、アルコールとエチルエーテルとの混合物を使用して徹底的に乾燥したことが異なる。
【００４４】
（実施例３）
セメントは下記のように配合された。
【００４５】
成分　第１の構成要素　　　　　　　　　　　　　　　　　重量％
ジメタクリル酸ポリアルキレングリコール　　　　　　　４２
ジメタクリル酸ビスフェノールＡの　　　　　　　　　　８．０
ジグリシジルエーテル（ビスＧＭＡ）
メタクリル酸エチル／メチルポリマー　　　　　　　　　２８
Ｎ、Ｎビス（２−ヒドロキシエチロ）−ｐ−トルイジン　２．０
メタクリル酸ヒドロキシエチル　　　　　　　　　　　　２０
成分　第２の構成要素　　　　　　　　　　　　　　　　　重量％
ジメタクリル酸ポリアルキレングリコール　　　　　　　１２
ジメタクリル酸ビスフェノールＡの
ジグリシジルエーテル（ビスＧＭＡ）　　　　　　　　　１６
粉末ガラス　　　　　　　　　　　　　　　　　　　　　６８
シリカ　　　　　　　　　　　　　　　　　　　　　　　３．３
過酸化ベンゾイル　　　　　　　　　　　　　　　　　　０．７
【００４６】
実施例３の配合物を添加する薦められる技術は、実施例１の配合物に関連して記載されたものと同一である。
【００４７】
本発明の配合物は、剥離可能なフッ化物を含んでもよいと理解される。剥離可能なフッ化物は、０．１〜０．５重量％のフッ化ナトリウムを中に組み込むことによって上記配合物内に含まれてもよく、これは、ペーストまたは第２の構成要素に加えられることが好ましい。
【００４８】
本願に注記されるように、セメントを使用して、クラウンまたはブリッジを設定してもよい。歯がクラウンまたはブリッジを受け取るように適切に準備された後に、準備された歯に構成要素の一方を加え、準備された歯を受け取るクラウンまたはブリッジの下側表面に他方の構成要素を加えることによって、クラウンまたはブリッジは準備された歯に留められる。クラウンまたはブリッジが準備された歯上の構成要素のコーティングにしっかり接触するときに、クラウンまたはブリッジの下側表面上の構成要素のコーティングは、歯の準備された表面上の構成要素のコーティングにしっかり接触し、それぞれの構成要素は、接触し押圧時に反応し、即座に定着してクラウンまたはブリッジを歯の適所に固定する。過剰材料は、しっかり接触していないときにはより緩徐な速度で定着または硬化する傾向があるため、クラウンまたはブリッジの周囲を越えて押し出るいずれの過剰セメントは容易に除去することが可能である。したがって、過剰セメント材料は、簡単且つ即座に、容易に除去することができる。
【００４９】
図６及び７は、クラウンまたはブリッジを準備された歯に固定する手順または方法を例示する。図６に示されるように、歯１０Ａは、クラウンまたはブリッジ２０を受け取るように準備されているかまたは形状づけられている。歯１０Ａの外側表面１０Ｂは、前述のように、下塗り剤または第１の構成要素１２が塗布されることが好ましい。また、クラウンまたはブリッジ２０の下側表面２０Ａも、下塗り剤または本願に記載されたセメント配合物の第１の構成要素が塗布されることが好ましい。
【００５０】
第２の構成要素１５は、本願に記載されるように、クラウンまたはブリッジの下側表面の下塗り層１２の頂部か、または、準備された歯１０Ａの表面１０Ｂの下塗り層１２の頂部かのいずれかに、重ね合わされてもよい。記載したように、クラウンまたはブリッジ２０が塗布されると、クラウンまたはブリッジ２０は単に、準備された歯の塗布された部分１０Ｂにしっかり押圧され、それによって、それぞれの構成要素と加えられた圧力との相互作用が、配合物をしてクラウンまたはブリッジ２０を準備された歯にしっかり留めさせる。クラウンまたはブリッジ２０の周囲を越えて押し出る記載された配合物いずれの過剰は、押し出された材料が、クラウンまたはブリッジ２０の塗布された下側表面２０Ａと準備された歯１０Ａの外側表面１０Ｂとの間でしっかり接触した構成要素層１２及び１５よりも、より緩徐な速度で定着するため、容易に除去することができる。
【００５１】
図７は、図６に類似した図であるが、クラウンまたはブリッジ２０’を受け取るように準備されたコア形成部分１０Ｄを有する準備された歯１０Ｃを例示している。他のすべての点で、コア形成部分１０Ｄを有する歯１０Ｃにクラウンまたはブリッジ２０’を留める手順または方法は、図６に関連して上述されたものに類似する。
【００５２】
図６及び７のクラウンまたはブリッジは、単に、クラウンまたはブリッジの下側表面に記載された構成要素の一方を塗布し準備された歯の外側表面に記載された構成要素の他方を塗布することによって、準備された歯１０Ａまたは１０Ｃへ申し分なく留めることができる。この簡略化した方法において、そのように塗布されたクラウンまたはブリッジ２０または２０’は、単に、クラウンまたはブリッジを塗布された歯に接触させることによって、それぞれ準備された歯１０Ａまたは１０Ｃの塗布された表面へしっかり留めることができる。
【００５３】
図７は、定着位置のクラウンまたはブリッジを例示し、一方、図６は、例示目的のために、準備された歯に接触するように配置されようとしているクラウンまたはブリッジ２０Ａを例示する。
【００５４】
本願に記載されたセメントの配合物は、既に公知の歯科用ポストセメントよりも優秀な接着または保持特徴を呈する。テキサス大学によって行われた当初検査によって、引っ張り検査において、先行技術の２構成要素自己硬化ポストセメントでは２２ｋｇであったのに比較して、本願に記載されたセメントに定着した歯科用ポストを抽出するには４６ｋｇの力がかかったことが提示された。検査は、ポストホールに定着された鋼パラポストを使用して行われた。ガラスファイバのファイバコアポストを使用する類似の検査では、ポストホールから引き抜くことができる前に、ポスト自体が壊れた。
【００５５】
前述の記載から、歯科用ポスト、クラウンまたはブリッジを配置する方法は、使用前に予め混合する必要がなく、且つ、準備された歯にいずれの結合剤を予め添加する必要がない２部分自己硬化セメント配合物を使用して行われる。記載された方法によって、簡単且つ即座に最短時間且つ少ない努力で、歯科用ポスト、クラウンまたはブリッジを準備された歯に配置することができる。
【００５６】
開示は、歯科用ポストを準備された歯に配置し、且つ／または、クラウン及びブリッジをそれに固定する好適な方法、及び、これを達成するための様々なセメント配合物に関するが、本発明の精神または範囲から逸脱することなく、変形及び修正を行うことができる。
【図面の簡単な説明】
【図１】図１は歯科用ポストを受け取るためのポストホールが形成された準備された歯の断面図である。
【図２】図２は図１に類似した断面図であり、下塗り剤または記載された発明の２部分セメントの第１の構成要素でポストホールの内側を覆うのを例示する。
【図３】図３は下塗り剤または記載された発明の２部分セメントの第１の構成要素で歯科用ポストを塗布する任意のステップを例示する。
【図４】図４は図２の図に類似した断面図であり、２部分セメントの第２の構成要素を準備されたポストホールに入れるステップを例示する。
【図５】図５は図４に類似した断面図であり、歯科用ポストはポストホールにしっかり留められている。
【図６】図６は本発明にしたがって、準備された歯へ留められているクラウンまたはブリッジの部分断面図である。
【図７】図７は図６に類似した図であり、本発明にしたがって、コア形成部分を有する歯に留められたクラウンまたはブリッジを例示する。
【符号の説明】
１０　歯
１０Ａ　歯
１０Ｂ　外側表面
１１　ポストホール
１２　親水性下塗り剤、第１の構成要素
１３　歯科用ポスト
１４　マイクロブラシ
１５　第２の構成要素
１６　シリンジ
１７　針先端カプセル
２０　クラウンまたはブリッジ
２０Ａ　下側表面
【図１】
2004083573.tif 000002
【図２】
2004083573.tif 000003
【図３】
2004083573.tif 000004
【図４】
2004083573.tif 000005
【図５】
2004083573.tif 000006
【図６】
2004083573.tif 000007
【図７】
2004083573.tif 000008